(57)【特許請求の範囲】
【請求項１】
水性システムにおいてシリカスケール形成を抑制するための方法であって、前記方法が、
前記水性システムにおいて使用される水に、抗スケール剤を添加することであって、前記抗スケール剤はシリカを含有する送給水源に加えられ、前記水性システムは逆浸透膜を備える逆浸透システムを含むことと、
一部分が前記逆浸透膜を通過して、低減された濃度のシリカを有する透過流を生成し、送給水の残りの部分がより高い濃度のシリカを有する排出流を形成するように、得られる送給水を前記逆浸透システムに通過させることと、
を含み、前記抗スケール剤が、エチレンオキシド基及びウレタン基の両方ならびに疎水性アルコール、アミン、または酸をイソシアネート基と反応させることによって取り込まれる疎水性末端基を含む、疎水的に改質されたエトキシ化ウレタンコポリマーを含む、方法。
【請求項２】
前記疎水的に改質されたエチレンオキシドウレタンコポリマーが、非イオン性である、請求項１に記載の方法。
【請求項３】
前記疎水的に改質されたエチレンオキシドウレタンコポリマーが、少なくとも５０重量％のアルキレンオキシド基を含む、請求項１に記載の方法。
【請求項４】
前記抗スケール剤が、１，０００〜５００，０００ダルトンのＭｗを有する、請求項１に記載の方法。
【請求項５】
前記疎水的に改質されたエチレンオキシドウレタンコポリマーが、複数のウレタン基を含む、請求項１に記載の方法。
【請求項６】
前記ウレタン基が、前記エチレンオキシド基及び疎水性末端基を連結する、請求項５に記載の方法。
【請求項７】
前記水が、９．５未満のｐＨを有する、請求項１に記載の方法。
【請求項８】
前記送給水が、９未満のｐＨ、及び少なくとも３０ｐｐｍのシリカ含有量を有し、前記排出流が、少なくとも１００ｐｐｍのシリカ含有量を有する、請求項１に記載の方法。
【発明の詳細な説明】
【技術分野】
【０００１】
本発明は、水性システムにおけるシリカ沈着物の形成を制御することに関する。
【背景技術】
【０００２】
水性システムにおけるシリカスケールの形成と関連付けられる問題は、十分に文書化されている。かかるシステムにおいて使用される送給水中のｐＨ、温度、シリカ濃度、ならびに塩及び多価金属イオンの存在に依存して、異なるタイプのシリカ沈殿物（「スケール」）が形成され得る。例えば、９．５を上回るｐＨ値において、シリカスケールは、主に、金属ケイ酸塩の形態であるが、９．５を下回るｐＨ値においては、コロイド状シリカ（重合シリカ粒子）がより一般的である。２５℃及びｐＨ７．５では、１５０ｍｇ／Ｌまでの濃度で一般的に可用性であるが、送給水中の塩及び多価金属イオンの存在は、シリカスケール形成を触媒し得る。コロイド状シリカスケーリング（ファウリング）は、膜表面における濃度分極がシリカスケーリングを更に増幅させる逆浸透システムにおいて、特に問題である。結果として、ＲＯシステムは、しばしば、３０ｍｇ／ｌ超のシリカを含有する送給水を処理するとき、低減された回収率（例えば、７５％を下回る）で動作される。
【０００３】
様々な製品、例えば、エチレンオキシドプロピレンオキシドコポリマー（ＵＳ第６，０５１，１４２号及びＷＯ第２００２／３４６８１号）、ポリアクリルアミド、アクリル酸及びマレイン酸ポリマー及びコポリマー、ホスホン酸塩及びポリリン酸塩（ＵＳ第４，９３３，０９０号）、ホウ酸（ＵＳ第４，５８４，１０４号）、ならびにＬｕｂｒｉｚｏｌ  Ｃｏｍｐａｎｙから入手可能なＡＱＵＡＦＥＥＤ（商標）Ａｎｔｉｓｃａｌａｎｔ及びＭＴ  ５０１０及びＭＴ  ３１００洗浄剤が、コロイド状シリカスケール形成を低減するために推進されている。Ｋｏｏ  ｅｔ  ａｌ．，Ｓｉｌｉｃａ  Ｆｏｕｌｉｎｇ  ａｎｄ  Ｃｌｅａｎｉｎｇ  ｏｆ  Ｒｅｖｅｒｓｅ  Ｏｓｍｏｓｉｓ  Ｍｅｍｂｒａｎｅｓ，Ｄｅｓａｌｉｎａｔｉｏｎ  １３９（２００１）４３−５６；Ｎｉｎｇ  ｅｔ  ａｌ．，Ｃｈｅｍｉｃａｌ  Ｃｏｎｔｒｏｌ  ｏｆ  Ｃｏｌｌｏｉｄａｌ  Ｆｏｕｌｉｎｇ  ｏｆ  Ｒｅｖｅｒｓｅ  Ｏｓｍｏｓｉｓ  Ｓｙｓｔｅｍｓ，Ｄｅｓａｌｉｎａｔｉｏｎ  １７２（２００５）１−６；Ｎｅｏｆｏｔｉｓｔｏｕ  ｅｔ  ａｌ．，Ｕｓｅ  ｏｆ  Ａｎｔｉｓｃａｌａｎｔｓ  ｆｏｒ  Ｍｉｔｉｇａｔｉｏｎ  ｏｆ  Ｓｉｌｉｃａ  Ｆｏｕｌｉｎｇ  ａｎｄ  Ｄｅｐｏｓｉｔｉｏｎ：Ｆｕｎｄａｍｅｎｔａｌｓ  ａｎｄ  ａｐｐｌｉｃａｔｉｏｎｓ  ｉｎ  Ｄｅｓａｌｉｎａｔｉｏｎ  Ｓｙｓｔｅｍｓ，Ｄｅｓａｌｉｎａｔｉｏｎ  １６７（２００４）２５７−２７２；Ｚｈａｎｇ  ｅｔ  ａｌ．，Ｓｙｎｅｒｇｉｓｔｉｃ  Ｉｎｈｉｂｉｔｉｏｎ  Ｅｆｆｅｃｔ  ｏｆ  Ｐｏｌｙａｍｉｎｏａｍｉｄｅ  Ｄｅｎｄｒｉｍｅｒｓ  ａｎｄ  Ｐｏｌｙｅｐｏｘｙｓｕｃｃｉｎｉｃ  Ａｃｉｄ  ｏｎ  Ｓｉｌｉｃａ  Ｐｏｌｙｍｅｒｉｚａｔｉｏｎ，Ｃｏｌｌｏｉｄｓ  ａｎｄ  Ｓｕｒｆａｃｅｓ  Ａ：Ｐｈｙｓｉｃｏｃｈｅｍｉｃａｌ  ａｎｄ  Ｅｎｇｉｎｅｅｒｉｎｇ  Ａｓｐｅｃｔｓ  ４１０（２０１２）１５９−１６９；Ａｍｊａｄ  ｅｔ  ａｌ．，Ｒｅｖｅｒｓｅ  Ｏｓｍｏｓｉｓ  Ｔｅｃｈｎｏｌｏｇｙ：Ｆｕｎｄａｍｅｎｔａｌｓ  ａｎｄ  Ｗａｔｅｒ  Ａｐｐｌｉｃａｔｉｏｎｓ，Ｔｈｅ  ＢＦ  Ｇｏｏｄｒｉｃｈ  Ｃｏｍｐａｎｙ（Ｆａｌｌ  １９９９）；及びＡｍｊａｄ，ｅｔ  ａｌ．，Ａ  Ｎｅｗ  Ａｎｔｉｆｏｕｌａｎｔ  ｆｏｒ  Ｃｏｎｔｒｏｌｌｉｎｇ  Ｓｉｌｉｃａ  Ｆｏｕｌｉｎｇ  ｉｎ  Ｒｅｖｅｒｓｅ  Ｏｓｍｏｓｉｓ  Ｓｙｓｔｅｍｓ，Ｉｎｔｅｒｎａｔｉｏｎａｌ  Ｄｅｓａｌｉｎａｔｉｏｎ  Ａｓｓｏｃｉａｔｉｏｎ，Ｗｏｒｌｄ  Ｃｏｎｇｒｅｓｓ  ｏｎ  Ｄｅｓａｌｉｎａｔｉｏｎ  ａｎｄ  Ｗａｔｅｒ  Ｒｅｕｓｅ，（６−９  Ｏｃｔｏｂｅｒ  １９９７）Ｍａｄｒｉｄ  Ｓｐａｉｎも参照されたい。ＵＳ第４，３２８，１０６号、ＵＳ第４，５１０，０５９号、ＵＳ第４，６１８，４４８号、ＵＳ第４，７１１，７２５号、ＵＳ第４，８４９，１２９号、ＵＳ第５，２５６，３０２号、ＵＳ第５，２７１，８４７号、ＵＳ第５，２７１，８６２号、ＵＳ第５，４２２，０１０号、ＵＳ第５，５１０，０５９号、ＵＳ第５，６５８，４６５号、ＵＳ第５，６８１，４７９号、ＵＳ第５，６５８，４６５号、ＵＳ第６，１６２，３９１号、ＵＳ第６，４４４，７４７号、及びＵＳ第２０１２／０１６１０６８号も参照されたい。新たな抗スケール剤���開発にもかかわらず、シリカスケーリングは、水性システム、及び特に逆浸透システムに対する大きな課題であり続けている。
【発明の概要】
【０００４】
一実施形態において、本発明は、水性システムにおいてシリカスケール形成を抑制するための方法を含み、水性システムにおいて使用される水に、抗スケール剤を添加することを含み、抗スケール剤は、疎水的に改質されたアルキレンオキシドウレタンコポリマーを含む。別の実施形態において、水性システムは、逆浸透膜を含む逆浸透システムであり、該方法は、送給水源に抗スケール剤を添加することと、一部分が逆浸透膜を通過して、低減された濃度のシリカを有する透過流を生成し、送給水の残りの部分がより高い濃度のシリカを有する排出流を形成するように、得られる送給水を逆浸透システムに通過させることと、を含む。追加の実施形態が、説明される。
【図面の簡単な説明】
【０００５】
【図１】実施例２に説明されるサンプルに関する、時間の関数としての正規化した透過流束のプロットである。
【図２】実施例２に説明されるサンプルに関する、時間の関数としての正規化した透過流束のプロットである。
【発明を実施するための形態】
【０００６】
本明細書において使用される際、「スケール」という用語は、基本的な形成機構、例えば、凝固、不安定化、重合などによって制限されることなく、固体沈殿物を指すことが意図される。「抗スケール剤」という用語は、スケールの形成ならびに／または固体粒子のサイズ及び／もしくは形状を抑制（低減）する物質を指す。特に焦点となるスケール剤は、コロイド状または「非晶質」シリカである。
【０００７】
本発明の抗スケール剤は、疎水的に改質されたアルキレンオキシドウレタンコポリマー、即ち、アルキレンオキシド及びウレタン基の両方を含むコポリマーを含む。コポリマーは、好ましくは、１０００〜５００，０００ダルトン、しかしより好ましくは１００００〜１００，０００ダルトンのＭｗを有する。コポリマーは、好ましくは、非イオン性かつ水溶性であり、分岐または直鎖状であってもよい。コポリマーは、好ましくは、少なくとも４０重量％、５０重量％、８５重量％、９０重量％、及び一部の実施形態においては、更に９５重量％のアルキレンオキシド基を、好ましくは、アルキレンオキシドのブロック間の連結基として、または末端基として機能するウレタン基とともに含む。「アルキレンオキシド」という用語は、「オキシアルキレン」という用語と同義的に使用され、双方は集合的に構造−（Ｏ−Ａ）−を有する単位を指し、式中、Ｏ−Ａは、Ｃ２−４アルキレンオキシドの重合反応生成物の単量体残基を表す。例としては、構造−（ＯＣＨ２ＣＨ２）−を有するオキシエチレン、構造−（ＯＣＨ（ＣＨ３）ＣＨ２）−を有するオキシプロピレン、構造−（ＯＣＨ２ＣＨ２ＣＨ２）−を有するオキシトリメチレン、及び一般構造−（ＯＣ４Ｈ８）−を有するオキシブチレンが挙げられるが、これらに限定されない。これらの単位を含有するポリマーは、しばしば、「ポリオキシアルキレン」と称される。ポリオキシアルキレン単位は、ホモポリマー状またはコポリマー状であり得る。ポリオキシアルキレンのホモポリマーの例としては、オキシエチレンの単位を含有するポリオキシエチレン、オキシプロピレンの単位を含有するポリオキシプロピレン、オキシトリメチレンの単位を含有するポリオキシトリメチレン、及びオキシブチレンの単位を含有するポリオキシブチレンが挙げられるが、これらに限定されない。ポリオキシブチレンの例としては、１，２−オキシブチレンの単位を含有するホモポリマー、−（ＯＣＨ（Ｃ２Ｈ５）ＣＨ２）−；及びポリテトラヒドロフランである、１，４−オキシブチレンの単位を含有するホモポリマー、−（ＯＣＨ２ＣＨ２ＣＨ２ＣＨ２）−が挙げられる。代替的に、ポリオキシアルキレンセグメントは、コポリマー状で、２つ以上の異なるオキシアルキレン単位を含有し得る。異なるオキシアルキレン単位は、ランダムに構成されて、ランダムポリオキシアルキレンを形成し得るか、またはブロック状に構成されて、ブロックポリオキシアルキレンを形成し得る。ブロックポリオキシアルキレンポリマーは、２つ以上の隣接ポリマーブロックを有し、隣接ポリマーブロックの各々は、異なるオキシアルキレン単位を含有し、各ポリマーブロックは、同じオキシアルキレン単位のうちの少なくとも２つを含有する。オキシエチレンが、好ましいオキシアルキレンセグメントである。主題コポリマーは、好ましくは、２００〜１００００、及び好ましくは２０００〜１００００のＭｗを有する、複数のオキシアルキレンセグメントまたはブロックを含む。オキシアルキレンセグメントは、好ましくは、（ウレタンを形成する）多官能性イソシアネートとの反応によって連結される。多官能性イソシアネートは、脂肪族、脂環式、または芳香族であり得、単独で、または異性体の混合物を含む、２つ以上の混和物において使用され得る。好適な有機ポリイソシアネートの例としては、１，４−テトラメチレンジイソシアネート、１，６−ヘキサメチレンジイソシアネート、２，２，４−トリメチル−１，６−ジイソシアナートヘキサン、１，１０−デカメチレンジイソシアネート、４，４′−メチレンビス（イソシアナートシクロヘキサン）、１，４−シクロヘキシレンジイソシアネート、１−イソシアナート−３−イソシアナートメチル−３，５，５−トリメチルシクロヘキサン、ｍ−及びｐ−フェニレンジイソシアネート、２，６−及び２，４−トルエンジイソシアネート、キシレンジイソシアネート、４−クロロ−１，３−フェニレンジイソシアネート、４，４′−ビフェニレンジイソシアネート、４，４′−メチレンジフェニルイソシアネート、１，５−ナフチレンジイソシアネート、１，５−テトラヒドロナフチレンジイソシアネート、ヘキサメチレンジイソシアネート三量体、ヘキサメチレンジイソシアネートビウレット、ならびにトリフェニルメタン−４，４′，４″−トリイソシアネートが挙げられる。
【０００８】
好ましいコポリマー種としては、化粧品、塗料、洗剤、パーソナルケア製剤を含む、水系流体におけるレオロジー改質剤として従来使用される、いわゆる「ＨＥＵＲ」材料（即ち、疎水的に改質されたエトキシ化ウレタン）が挙げられる。かかるコポリマーの商業的な例としては、Ｔｈｅ  Ｄｏｗ  Ｃｈｅｍｉｃａｌ  ＣｏｍｐａｎｙからのＡＣＵＳＯＬ（商標）８８０、ＡＣＵＳＯＬ（商標）８８２、ＡＣＲＹＳＯＬ（商標）ＲＭ−８２５が挙げられる。ＨＥＵＲ材料の例は、ＵＳ第２０１４／００１１９６７号、ＵＳ第２０１３／０１５８１９号、ＵＳ第２０１２／０１３００００号、ＵＳ第２００９／０３１８５９５号、ＵＳ第７，７４１，４０２号、及びＵＳ第４，１５５，８９２号に説明されており、これらの主題全体は、参照により本明細書に組み込まれる。ＨＥＵＲ材料は、典型的に、ウレタン基によって接合される水溶性ポリ（オキシエチレン）セグメントから構築される。疎水性末端基は、疎水性アルコール、アミン、または酸を、ジイソシアネート基と反応させることによって組み込まれ得、得られる疎水性基は、効果的に、ジイソシアネートの疎水性残基を含む。代替的に、疎水性モノイソシアネートが、末端ポリ（オキシエチレン）鎖と反応され得る。水溶性セグメントを連結させるために使用されるジイソシアネートは、ジイソシアネート分子が十分に大きく、かつ十分に疎水性である場合、内部疎水性基として機能するか、または内部疎水性物質は、ジイソシアネートを、ジオールもしくはジアミン等の疎水性活性水素化合物と反応させることによって、効率的に構築され得る。過剰のジイソシアネートもまた、水と反応させて、疎水性ブロックを構築し得る。
【０００９】
本発明は、例えば、水性システムにおいて使用される水に抗スケール剤を添加することを介して、かかるシステムにおいてシリカスケール形成を低減する上で有用である。水に添加される抗スケール剤の量は、水中に存在するシリカ、塩、及び多価金属イオンの濃度とともに、水の温度及びｐＨに依存して変動し得る。ほとんどの用途において、１ｐｐｍ〜１０００ｐｐｍ、及びより好ましくは２ｐｐｍ〜１００ｐｐｍの抗スケール剤の量が、システムにおいて使用される水において添加または維持される。かかるシステムにおいて使用される送給水は、典型的に、３０ｐｐｍ、５０ｐｐｍ、または更には１００ｐｐｍ超のシリカ含有量を有する。適用可能な水性システムの例としては、ボイラ水システム、冷却水システム、蒸発器システム、採掘システム、地熱システム、改良もしくは三次石油回収システム、紙製造システム、ガススクラバ水システム、洗濯または及び逆浸透システムが挙げられる。
【００１０】
特に、逆浸透システムに関して、該システムは、半透過性膜モジュール（例えば、螺旋状に巻かれた、中空繊維、毛細管、及び管状膜モジュールまたは「要素」）を含む。好ましい実施形態において、膜モジュールは、１つ以上の逆浸透（ＲＯ）またはナノ濾過（ＮＦ）膜エンベロープ、及び透過収集管の周囲に巻かれる送給スペーサシートを含む、螺旋状に巻かれた構成を備える。エンベロープを形成するために使用されるＲＯ膜は、事実上全ての溶解された塩に対して、比較的不透過性であり、かつ典型的に、塩化ナトリウム等の一価イオンを有する塩の約９５％超を排出する。ＲＯ膜はまた、典型的に、無機分子、ならびに約１００ダルトンを上回る分子量を有する有機分子の約９５％超を排出する。ＮＦ膜は、ＲＯ膜よりも透過性であり、かつ典型的に、一価イオンを有する塩の約９５％未満を排出しつつ、二価イオンの種に依存して、二価イオンを有する塩の約５０％超（及びしばしば９０％超）を排出する。ＮＦ膜はまた、典型的に、ナノメートル範囲の粒子、ならびに約２００〜５００ダルトンを上回る分子量を有する有機分子を排出する。本説明の目的上、ＮＦ及びＲＯは、集合的に「ＲＯ」と称される。従来の実施形態において、１つ状の螺旋状に巻かれた要素は、圧力容器内で連続的に構成される。動作中、加圧された送給液は、容器の中へ導入され、膜要素を通過する。ＲＯ膜を通過する送給水の部分は、低減された濃度の塩（及びシリカ）を有する透過流を生成し、送給水の残りの部分は、より高い濃度の塩（及びシリカ）を有する排出流を形成する。ＲＯシステムにおいて使用される送給水は、好ましくは、具体的に用途に依存して、９．５、９、または更には８．５未満のｐＨを有する。シリカスケールは、最も一般的には、シリカ濃度分極の結果として、膜表面上に形成される。しかしながら、スケーリングはまた、増加したシリカ含有量により、排出流全体に沿って生じ得る（即ち、排出流は、１００ｐｐｍまたは更には１５０ｐｐｍを上回るシリカ含有量を有し得る）。かかるスケーリングは、３０ｐｐｍ、５０ｐｐｍ、または更には１００ｐｐｍを上回るシリカ含有量を有する送給水源を使用するとき、上に記載されるｐＨ値で逆浸透システムを動作させるとき、特に顕著である。主題抗スケール剤の添加は、かかるスケール形成を抑制する際に効果的であり、改善された性能（即ち、より高い流束、より高い回収率、より少ない膜洗浄及び交換、より少ない前処理など）を可能にする。
【００１１】
主題抗スケール剤は、エチレンオキシドプロピレンオキシドコポリマー（ＵＳ第６，０５１，１４２号及びＷＯ第２００２／３４６８１号）、ポリアクリルアミド、アクリル酸及びマレイン酸ポリマー及びコポリマー、ポリオキサゾリン、ホスホン酸塩及びポリリン酸塩が挙げられるが、これらに限定されない、他の既知の抗スケール剤、抗凝固剤、及び分散剤と組み合わせて使用され得る。１つの好ましい組み合わせは、既知のケイ酸塩及びシリカスケール抑制剤、ＡＣＵＭＥＲ（商標）５０００（カルボン酸マルチポリマー）との主題抗スケール剤である。
【００１２】
本発明の多くの実施形態が説明されており、かつ一部の例において、ある実施形態、選択物、範囲、構成要素、または他の特性は、「好ましい」として特徴付けられている。「好ましい」特性のかかる指示は、いかようにも本発明の本質的または重要な態様として解釈されるべきではない。
【実施例】
【００１３】
実施例１：種々の抗スケール剤の有効性を評価するために、ＨＣｌを使用して脱イオン水のｐＨを２−３に調節することによって、サンプル送給水サンプルを調製した。次いで、０．８１ｇのケイ酸ナトリウムを水に添加して、約４００ｐｐｍのＳｉＯ２濃度にした。次いで、溶液のｐＨを、ＨＣｌの添加によって、４−５に調節した。次いで、種々の抗スケール剤をこの試験溶液のサンプルに添加し、ｐＨを２５℃で約８までゆっくりと上昇させつつ、溶液をやさしく撹拌し、次いで、約２１時間静置した。２１時間後に溶液中に残っているシリカを、シリカスケール防止のための抑制剤の有効性の指標として使用する。シリカスケール抑制の割合は、２１時間後の溶液中のＳｉＯ２のｐｐｍ÷初期の、即ち、４００ｐｐｍのＳｉＯ２×１００として計算する。結果を表１に要約する。各サンプルに添加された抗スケール剤の総重量固体は、一定であった。
【００１４】
【表１】
0006542803.tif 000002
【００１５】
実施例２：種々の抗スケール剤の有効性を更に評価するために、ＲＯシステムを使用して、いくつかの送給水サンプルを試験した。より具体的には、ＨＣｌの添加によって２−３にｐＨ調節した脱イオン水のストック溶液を使用して、送給水サンプルを調製した。個々の送給サンプルは、約２００ｐｐｍのＳｉＯ２（ケイ酸ナトリウム五水和物として添加）を添加することによって、ストック溶液から調製した。送給サンプルのｐＨは、ＨＣｌの添加によって、４−５に直ちに調節した。５０ｐｐｍの種々の抗スケール剤を、３００ｐｐｍのＣａ（塩化カルシウム二水和物として添加）、２５０ｐｐｍのＭｇ（塩化マグネシウム六水和物として添加）、及び１５０ｐｐｍの重炭酸塩（重炭酸ナトリウムとして添加）とともに添加した。次いで、希ＮａＯＨの添加によって、サンプルのｐＨを約８に調節した。次いで、個々の送給サンプルを室温で１００ｐｓｉに加圧し、ＲＯモジュール（Ｆｉｌｍｔｅｃ（商標）ＢＷ−ＸＬＥ）を通過させ、濃縮物は、送給サンプルへ再循環させた（必要量）。ＲＯモジュールの透過流束を監視し、正規化した透過流束を、図１及び２として示されるプロットにおいて、時間の関数として報告する。
【００１６】
【表２】
0006542803.tif 000003
（態様）
（態様１）
水性システムにおいてシリカスケール形成を抑制するための方法であって、前記水性システムにおいて使用される水に、抗スケール剤を添加することを含み、前記抗スケール剤が、疎水的に改質されたアルキレンオキシドウレタンコポリマーを含む、方法。
（態様２）
前記水性システムが、逆浸透膜を備える、逆浸透システムを含み、前記方法が、
シリカを含有する送給水源に、前記抗スケール剤を添加するステップと、
一部分が前記逆浸透膜を通過して、低減された濃度のシリカを有する透過流を生成し、送給水の残りの部分がより高い濃度のシリカを有する排出流を形成するように、得られる送給水を前記逆浸透システムに通過させるステップと、を含む、態様１に記載の方法。
（態様３）
前記疎水的に改質されたアルキレンオキシドウレタンコポリマーが、非イオン性である、態様１に記載の方法。
（態様４）
前記疎水的に改質されたアルキレンオキシドウレタンコポリマーが、少なくとも５０重量％のアルキレンオキシド基を含む、態様１に記載の方法。
（態様５）
前記抗スケール剤が、１，０００〜５００，０００ダルトンのＭｗを有する、態様１に記載の方法。
（態様６）
前記抗スケール剤が、疎水的に改質されたエトキシ化ウレタン（ＨＥＵＲ）を含む、態様１に記載の方法。
（態様７）
前記疎水的に改質されたアルキレンオキシドウレタンコポリマーが、複数のウレタン基を含む、態様１に記載の方法。
（態様８）
前記ウレタン基が、アルキレンオキシドブロック及び末端基を連結するための連結基のうちの少なくとも１つとして機能する、態様７に記載の方法。
（態様９）
前記水が、９．５未満のｐＨを有する、態様１に記載の方法。
（態様１０）
前記送給水が、９未満のｐＨ、及び少なくとも３０ｐｐｍのシリカ含有量を有し、前記排出流が、少なくとも１００ｐｐｍのシリカ含有量を有する、態様２に記載の方法。
（態様１１）
前記抗スケール剤の１〜１０００ｐｐｍが、前記水性システムの前記水に添加される、態様１に記載の方法。
【図１】
0006542803.tif 000004
【図２】
0006542803.tif 000005